【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
クリアコート組成物であって、ＤＩＮ ５３２４０により測定してＯＨ価≧１８０ｍｇ ＫＯＨ／ｇを有する少なくとも１つの超分岐樹枝状ヒドロキシ官能性ポリエステルを包含するクリアコート組成物において、前記ポリエステルの平均して少なくとも１個のヒドロキシ官能基が、異性体Ｃ8〜Ｃ9−モノカルボン酸の群から選択される少なくとも１つの酸でエステル化されていることを特徴とする、クリアコート組成物。
【請求項２】
前記ポリエステルが≦１０．３の溶解パラメーターＳＰを有することを特徴とする、請求項１記載のクリアコート組成物。
【請求項３】
前記ポリエステルが、ＤＩＮ ５３２４０により測定して＞１８０ｍｇ ＫＯＨ／ｇ、有利には１８５〜２４０ｍｇ ＫＯＨ／ｇのヒドロキシル価および１６より大きいヒドロキシ官能性（ヒドロキシ官能性ポリエステルの遊離ヒドロキシ基およびエステル化されたヒドロキシ基の数で明記）を有することを特徴とする、請求項１または２記載のクリアコート組成物。
【請求項４】
前記モノカルボン酸が、オクタン酸またはイソノナン酸、有利にはイソノナン酸であることを特徴とする、請求項１記載のクリアコート組成物。
【請求項５】
前記ポリエステルが、ＤＩＮ ５３４０２により測定して、酸価≦６、有利には酸価０〜５．５を有することを特徴とする、請求項１から４までのいずれか１項記載のクリアコート組成物。
【請求項６】
前記ポリエステルが、ヒドロキシ官能性ポリエステルの部分エステル化により製造可能であり、他方で該ヒドロキシ官能性ポリエステルは、反応性および場合により保護されたヒドロキシル末端基を有する樹枝状高分子多官能性ポリアルコール（ポリエステルポリオール）の合成法により製造可能であり、
−その際、該高分子ポリアルコールは、ｎ個の反応性基（Ａ）を有するモノマーまたはポリマーの開始剤分子に由来するｎ個の樹枝状枝分かれを持ち、その際、全ての枝分かれは、ｇ個の分岐世代を包含し、その際、全ての世代は、少なくとも２個が反応性ヒドロキシル基（Ｂ）であり、かつ１個が反応性基（Ａ）および／またはヒドロキシル基（Ｂ）と反応性のカルボキシル基（Ｃ）である、３個の官能基を有する少なくとも１つのポリマーまたはモノマーの分岐連鎖延長剤を包含し、かつ場合により少なくとも１つのスペーサー世代を包含し、該世代は、１個が保護されたヒドロキシル基（Ｂ''）であり、かつ１個がヒドロキシル基と反応性の基（Ｄ）である、２個の官能基を有する少なくとも１つのスペーサー連鎖延長剤を有し、その際、ｎおよびｇは整数であり、かつ少なくとも１であり、
−その際、（ｉ）使用されるモノマーまたはポリマーの連鎖分岐延長剤の２個のヒドロキシル基（Ｂ）は、アセタール保護されたヒドロキシル基（Ｂ'）であり、その際、アセタールによる保護は、２個のヒドロキシル基（Ｂ）と、アセタール形成カルボニル化合物との反応によって得られ；かつ
−（ｉｉ）第一の分岐世代が、反応性基（Ａ）対カルボキシル基（Ｃ）の少なくとも１のモル比での、反応性基（Ａ）とカルボキシル基（Ｃ）との反応によって開始剤分子に付加され、それによって、アセタール保護されたヒドロキシル基（Ｂ'）および１つの世代を包含するｎ個の樹枝状枝分かれとを有する高分子ポリアルコールが得られ、その際、アセタール保護されたヒドロキシル基（Ｂ'）が、場合によりアセタール開裂によって脱保護され、それによって、反応性ヒドロキシル基（Ｂ）を有する高分子ポリアルコールが得られ；かつ、その際
−（ｉｉｉ）さらなる分岐世代が、ｇ−１の繰り返し工程において、アセタール開裂による脱保護によって得られる反応性ヒドロキシル基（Ｂ）とカルボキシル基（Ｃ）との、ヒドロキシル基（Ｂ）対カルボキシル基（Ｃ）の少なくとも１のモル比での反応によって付加され、それによって、アセタール保護されたヒドロキシル基（Ｂ'）および２つ以上の世代を包含するｎ個の樹枝状枝分かれとを有する高分子ポリアルコールが得られ、その際、アセタール保護されたヒドロキシル基（Ｂ'）が、場合によりアセタール開裂によって脱保護され、それによって、反応性ヒドロキシル基（Ｂ）を有する高分子ポリアルコールが得られ、かつ
−場合により（ｉｖ）工程（ｉｉ）および／または工程（ｉｉｉ）の全ての繰り返しに続けて個々に
（ａ）部分的な保護、例えば使用可能な反応性ヒドロキシル基（Ｂ）のアセタール、ケタールおよび／またはエステルとしての保護、それによって、工程（ｉｉｉ）または繰り返される工程（ｉｉ）で使用するための少なくとも１個の反応性ヒドロキシル基（Ｂ）を有する高分子ポリアルコールが得られ、および／または
（ｂ）任意のスペーサー連鎖延長剤の添加、これにより、保護されたヒドロキシル基（Ｂ''）の脱保護後に、工程（ｉｉｉ）または繰り返される工程（ｉｉｉ）で使用するための反応性ヒドロキシル基（Ｂ）および１つ以上の分岐世代を包含するｎ個の樹枝状枝分かれとを有する高分子ポリアルコールが生じ、かつ少なくとも１つのスペーサー世代が少なくとも１つの部分世代である；
が行われることを特徴とする、請求項１から５までのいずれか１項記載のクリアコート組成物。
【請求項７】
架橋剤として少なくとも１つのジイソシアネートまたはポリイソシアネート、少なくとも１つのアミノプラスチック樹脂および／または少なくとも１つのトリス（アルコキシカルボニルアミノ）トリアジンを包含することを特徴とする、請求項１から６までのいずれか１項記載のクリアコート組成物。
【請求項８】
前記架橋剤の割合が、クリアコート組成物の固体割合に対して、３０〜６０質量％、有利には４０〜６０質量％であることを特徴とする、請求項７記載のクリアコート組成物。
【請求項９】
ＮＣＯ基対遊離ＯＨ基の比率が≦１．１：１、有利には１．０５：１〜０．８５：１であることを特徴とする、請求項７記載のクリアコート組成物。
【請求項１０】
ＤＩＮ ５３２４０により測定してＯＨ価≧１８０ｍｇ ＫＯＨ／ｇを有する超分岐樹枝状ヒドロキシ官能性ポリエステルであって、前記ポリエステルの平均して少なくとも１個のヒドロキシ官能基が、異性体Ｃ8〜Ｃ9−モノカルボン酸の群から選択される少なくとも１つの酸でエステル化されている、ＤＩＮ ５３２４０により測定してＯＨ価≧１８０ｍｇ ＫＯＨ／ｇを有する超分岐樹枝状ヒドロキシ官能性ポリエステル。
【請求項１１】
前記ポリエステルが≦１０．３の溶解パラメーターＳＰを有することを特徴とする、請求項１０記載のポリエステル。
【請求項１２】
ＤＩＮ ５３２４０により測定して＞１８０ｍｇ ＫＯＨ／ｇ、有利には１８５〜２４０ｍｇ ＫＯＨ／ｇのヒドロキシル価および１６より大きいヒドロキシ官能性（ヒドロキシ官能性ポリエステルの遊離ヒドロキシ基および酸変性されたヒドロキシ基の数で明記）を有することを特徴とする、請求項１０または１１記載のポリエステル。
【請求項１３】
前記モノカルボン酸が、オクタン酸またはイソノナン酸、有利にはイソノナン酸であることを特徴とする、請求項１０記載のポリエステル。
【請求項１４】
ＤＩＮ ５３４０２により測定して、酸価≦６、有利には酸価０〜５．５を有することを特徴とする、請求項１０から１３までのいずれか１項記載のポリエステル。
【請求項１５】
請求項１０から１４までのいずれか１項記載の、超分岐樹枝状の、部分的に酸変性されたポリエステルの製造法であって、その際、まず
−反応性および場合により保護されたヒドロキシル末端基を有し、ｎ個の反応性基（Ａ）を有するモノマーまたはポリマーの開始剤分子に由来するｎ個の樹枝状枝分かれを持つ樹枝状高分子ポリアルコール（ポリエステルポリオール）を製造し、その際、全ての枝分かれは、ｇ個の分岐世代を包含し、その際、全ての世代は、少なくとも２個が反応性ヒドロキシル基（Ｂ）であり、かつ１個が反応性基（Ａ）および／またはヒドロキシル基（Ｂ）と反応性のカルボキシル基（Ｃ）である、３個の官能基を有する少なくとも１つのポリマーまたはモノマーの分岐連鎖延長剤を包含し、かつ場合により少なくとも１つのスペーサー世代を包含し、該世代は、１個が保護されたヒドロキシル基（Ｂ''）であり、かつ１個がヒドロキシル基と反応性の基（Ｄ）である、２個の官能基を有する少なくとも１つのスペーサー連鎖延長剤を有し、その際、ｎおよびｇは整数であり、かつ少なくとも１であり
−その際、（ｉ）使用されるモノマーまたはポリマーの連鎖分岐延長剤の２個のヒドロキシル基（Ｂ）は、アセタール保護されたヒドロキシル基（Ｂ'）であり、その際、アセタールによる保護を、２個のヒドロキシル基（Ｂ）と、アセタール形成カルボニル化合物との反応によって得；
−かつ（ｉｉ）第一の分岐世代を、反応性基（Ａ）対カルボキシル基（Ｃ）の少なくとも１のモル比での、反応性基（Ａ）とカルボキシル基（Ｃ）との反応によって開始剤分子に付加し、それによって、アセタール保護されたヒドロキシル基（Ｂ'）および１つの世代を包含するｎ個の樹枝状枝分かれとを有する高分子ポリアルコールを得、その際、アセタール保護されたヒドロキシル基（Ｂ'）を、場合によりアセタール開裂によって脱保護し、それによって、反応性ヒドロキシル基（Ｂ）を有する高分子ポリアルコールを得；かつ、その際、
−（ｉｉｉ）さらなる分岐世代を、ｇ−１の繰り返し工程において、アセタール開裂による脱保護によって得られる反応性ヒドロキシル基（Ｂ）とカルボキシル基（Ｃ）との、ヒドロキシル基（Ｂ）対カルボキシル基（Ｃ）の少なくとも１のモル比での反応によって付加し、それによって、アセタール保護されたヒドロキシル基（Ｂ'）および２つ以上の世代を包含するｎ個の樹枝状枝分かれとを有する高分子ポリアルコールを得、その際、アセタール保護されたヒドロキシル基（Ｂ'）を、場合によりアセタール開裂によって脱保護し、それによって、反応性ヒドロキシル基（Ｂ）を有する高分子ポリアルコールを得、かつ
−場合により（ｉｖ）工程（ｉｉ）および／または工程（ｉｉｉ）の全ての繰り返しに続けて個々に
（ａ）部分的な保護、例えば使用可能な反応性ヒドロキシル基（Ｂ）のアセタール、ケタールおよび／またはエステルとしての保護、それによって、工程（ｉｉｉ）または繰り返される工程（ｉｉ）で使用するための少なくとも１個の反応性ヒドロキシル基（Ｂ）を有する高分子ポリアルコールを得、および／または
（ｂ）任意のスペーサー連鎖延長剤の添加、これにより、保護されたヒドロキシル基（Ｂ''）の脱保護後に、工程（ｉｉｉ）または繰り返される工程（ｉｉｉ）で使用するための反応性ヒドロキシル基（Ｂ）および１つ以上の分岐世代を包含するｎ個の樹枝状枝分かれとを有する高分子ポリアルコールが生じ、かつ少なくとも１つのスペーサー世代が少なくとも１つの部分世代である；
を行い、
−Ｃ8〜Ｃ9−モノカルボン酸とのヒドロキシ官能性ポリエステルの部分エステル化を行う、請求項１０から１４までのいずれか１項記載の、超分岐樹枝状の、部分的に酸変性されたポリエステルの製造法。